【手続補正書】
【提出日】平成19年12月6日(2007.12.6)
【手続補正１】
【補正対象書類名】特許請求の範囲
【補正対象項目名】全文
【補正方法】変更
【補正の内容】
【特許請求の範囲】
【請求項１】
反応性フッ素化コポリマーおよびアミノ樹脂を含む水系コーティング組成物であって、
（１）前記反応性フッ素化コポリマーが、ペルフルオロポリエーテル側基および前記アミノ樹脂と反応することが可能な側基を有し、ここで、前記反応性フッ素化コポリマーが、モノマー混合物のフリーラジカル反応生成物であって、そのモノマー混合物が、
（ａ）次式（Ｉ）：
Ｒf1Ｏ［Ｒf2Ｏ］n［Ｒf3Ｏ］m（Ｒf4）ＡＱＣ（Ｒ1）＝ＣＨ2 （Ｉ）
［式中、
Ｒf1は、１〜１０個の炭素原子を有するペルフルオロアルキルであり；
Ｒf2は、１〜４個の炭素原子を有するペルフルオロアルキレンであり；
Ｒf3は、１〜４個の炭素原子を有するペルフルオロアルキレンであり；
Ｒf4は、１〜４個の炭素原子を有するペルフルオロアルキレンであり；
Ａは、カルボニルオキシまたはカルボニルイミノであり；
Ｑは、アルキレン、ヒドロキシ置換アルキレン、ヘテロアルキレン、ヒドロキシ置換ヘテロアルキレン、アリーレン、ヒドロキシ置換アリーレン、カルボニル、カルボニルオキシ、カルボニルイミノ、オキシ、イミノ、またはそれらの組合せ、から選択される２価の結合基であり；
Ｒ1は、水素または１〜４個の炭素原子を有するアルキルであり；
ｎは、２〜２５の整数であり；
ｍは０以上で２５までの整数であり；そして
ペルフルオロポリエーテル基、Ｒf1Ｏ［Ｒf2Ｏ］n［Ｒf3Ｏ］m（Ｒf4）−の少なくとも９０重量パーセントは、少なくとも７５０ｇ／モルの分子量を有する］
のペルフルオロポリエーテルモノマー；および
（ｂ）前記モノマー混合物中の全ての前記モノマーと各種連鎖移動剤の重量とを基準にして、少なくとも５重量パーセントのヒドロキシ官能性モノマーを含む架橋性モノマー；
を含み、
また
（２）前記アミノ樹脂が、ホルムアルデヒドを尿素、メラミン、ベンゾグアナミン、またはアセチルグアナミンと反応させて得られたアミノ樹脂であって、そのアミノ樹脂に対する前記反応性フッ素化コポリマーの重量比が５：９５未満である、
水系コーティング組成物。
【請求項２】
前記ペルフルオロポリエーテルモノマーが、ＣＦ3ＣＦ2ＣＦ2Ｏ［ＣＦ（ＣＦ3）ＣＦ2Ｏ］nＣＦ（ＣＦ3）−（ＣＯ）ＮＲaＣＨ2ＣＨ2Ｏ（ＣＯ）−ＣＨ＝ＣＨ2またはＣＦ3ＣＦ2ＣＦ2Ｏ［ＣＦ（ＣＦ3）ＣＦ2Ｏ］nＣＦ（ＣＦ3）−（ＣＯ）ＮＲaＣＨ2ＣＨ2Ｏ（ＣＯ）−Ｃ（ＣＨ3）＝ＣＨ2
［式中、
ｎは、３〜２５；そして
Ｒaは、水素、メチル、エチル、プロピルまたはブチルである］
から選択される、請求項１に記載のコーティング組成物。
【請求項３】
前記架橋性モノマーがさらに、次式の酸官能性モノマー
Ｒ2Ｒ3Ｃ＝Ｃ（Ｒ2）（ＣＯ）ＯＨ
またはその塩
［式中、
それぞれのＲ2は独立して、水素またはＣ1~6アルキルであり；そして
Ｒ3は、水素、または非置換もしくはカルボキシ基で置換されたＣ1~6アルキルである］を含む、請求項１に記載のコーティング組成物。
【請求項４】
基材と、前記基材の表面上の硬化させたコーティングとを含む物品であって、前記硬化させたコーティングが、反応性フッ素化コポリマーおよびアミノ樹脂を含む水系コーティング組成物の反応生成物を含み、
（１）前記反応性フッ素化コポリマーが、ペルフルオロポリエーテル側基および前記アミノ樹脂と反応することが可能な側基を有し、ここで、前記反応性フッ素化コポリマーが、モノマー混合物のフリーラジカル反応生成物であって、そのモノマー混合物が、
（ａ）次式（Ｉ）：
Ｒf1Ｏ［Ｒf2Ｏ］n［Ｒf3Ｏ］m（Ｒf4）ＡＱＣ（Ｒ1）＝ＣＨ2 （Ｉ）
［式中、
Ｒf1は、１〜１０個の炭素原子を有するペルフルオロアルキルであり；
Ｒf2は、１〜４個の炭素原子を有するペルフルオロアルキレンであり；
Ｒf3は、１〜４個の炭素原子を有するペルフルオロアルキレンであり；
Ｒf4は、１〜４個の炭素原子を有するペルフルオロアルキレンであり；
Ａは、カルボニルオキシまたはカルボニルイミノであり；
Ｑは、アルキレン、ヒドロキシ置換アルキレン、ヘテロアルキレン、ヒドロキシ置換ヘテロアルキレン、アリーレン、ヒドロキシ置換アリーレン、カルボニル、カルボニルオキシ、カルボニルイミノ、オキシ、イミノ、またはそれらの組合せ、から選択される２価の結合基であり；
Ｒ1は、水素または１〜４個の炭素原子を有するアルキルであり；
ｎは、２〜２５の整数であり；
ｍは０以上で２５までの整数であり；そして
ペルフルオロポリエーテル基、Ｒf1Ｏ［Ｒf2Ｏ］n［Ｒf3Ｏ］m（Ｒf4）−の少なくとも９０重量パーセントは、少なくとも７５０ｇ／モルの分子量を有する］
のペルフルオロポリエーテルモノマー；および
（ｂ）前記モノマー混合物中の全ての前記モノマーと各種連鎖移動剤の重量とを基準にして、少なくとも５重量パーセントのヒドロキシ官能性モノマーを含む架橋性モノマー
を含み；
また
（２）前記アミノ樹脂が、ホルムアルデヒドを尿素、メラミン、ベンゾグアナミン、またはアセチルグアナミンと反応させて得られたアミノ樹脂であって、そのアミノ樹脂に対する前記反応性フッ素化コポリマーの重量比が５：９５未満である、
水系コーティング組成物である、物品。
【手続補正２】
【補正対象書類名】明細書
【補正対象項目名】０１１４
【補正方法】変更
【補正の内容】
【０１１４】
実施例５６〜９２：硬化させたＨＦＰＯ含有コポリマーのコーティングの表面耐摩耗性
実施例１６〜３６のそれぞれのコーティングについて、耐摩耗性の試験を行ったが、そのためは、ＡＳＴＭ標準Ｄ４０６０−０１（２００１年版）に従って実施した一定の摩耗試験回数の前後において、パーマネントブラックマーキングペン（イリノイ州ベルウッド（Ｂｅｌｌｗｏｏｄ，ＩＬ）のサンフォード（Ｓａｎｆｏｒｄ）製、商品名「シャーピー（ＳＨＡＲＰＩＥ）」）のインキのそのコーティングの表面上における撥油性を観察した。それぞれのコーティングのインキ撥油性の評価は、摩耗されたコーティングの部分と摩耗されていない部分との境界を通過させてマーキングペンから塗布したときの、インキの連続線を観察することにより行った。評点「Ａ」は、コーティングの摩耗された部分の表面上ではインキが連続膜を形成しなかったことを示し、評点｛Ｂ］は、インキがコーティングの上で連続膜を形成したことを示している。データを表４に示す。表４において、「Ｎ／Ａ」は試験を行わなかったことを意味している。
【手続補正３】
【補正対象書類名】明細書
【補正対象項目名】０１１５
【補正方法】変更
【補正の内容】
【０１１５】
【表５】
2007514861.tif 000001
【表６】
2007514861.tif 000002
【手続補正４】
【補正対象書類名】明細書
【補正対象項目名】０１１６
【補正方法】変更
【補正の内容】
【０１１６】
実施例９３〜１０８：硬化させたＨＦＰＯ含有コポリマーのコーティングの耐候性
実施例４０〜５５のそれぞれのコーティングについて、耐候性の試験を行ったが、それには、ＡＳＴＭ標準Ｇ−１５５−００ａサイクル１（２０００年版）に従って実施した、耐候性試験条件下に、表５に示したような所定の時間暴露させた後での、パーマネントブラックマーキングペン（イリノイ州ベルウッド（Ｂｅｌｌｗｏｏｄ，ＩＬ）のサンフォード（Ｓａｎｆｏｒｄ）製、商品名「シャーピー（ＳＨＡＲＰＩＥ）」）のインキのそのコーティングの表面上における撥油性を観察した。それぞれのコーティングのインキ撥油性の評価は、摩耗されたコーティングの部分と摩耗されていない部分とを通過させてマーキングペンから塗布したときの、インキの連続線を観察することにより行った。マーキングペンのインキ撥油性は、耐候性試験条件下に暴露させる前のそれぞれの試料についても評価した。評点「３」は、暴露させたコーティングの表面上でインキが細い不連続な膜を形成したことを示し、評点「２」は、暴露させたコーティングの表面上でインキがより広い不連続な膜を形成したことを示し、評点「１」は、暴露させたコーティングの表面上でインキが部分的に連続した膜を形成したことを示し、評点「０」は、暴露させたコーティングの表面上でインキが連続した膜を形成したことを示している。データを表５に示す。表５において、「Ｎ／Ａ」は、その時間の長さでは耐候性試験を行わなかったことを意味している。
【手続補正５】
【補正対象書類名】明細書
【補正対象項目名】０１１７
【補正方法】変更
【補正の内容】
【０１１７】
【表７】
2007514861.tif 000003